(57)【要約】【課題】低温硬化性に優れるベンゾオキサジン化合物を含む熱硬化性材料を提供できる【解決手段】熱硬化性材料は、５−位に求核性の第１置換基を有するベンゾオキサジン化合物を含む。ベンゾオキサジン化合物は、３−位の窒素原子に求核性の第２置換基を有していてもよい。熱硬化性材料は、重合触媒および／または電子供与性の置換基を有する芳香族化合物を含んでもよい。【選択図】なし【特許請求の範囲】
【請求項１】
５−位に求核性の第１置換基を有するベンゾオキサジン化合物を含む、熱硬化性材料。
【請求項２】
前記第１置換基は、ヘテロ原子含有基であり、
前記ヘテロ原子含有基は、酸素原子、窒素原子、および硫黄原子からなる群より選択される少なくとも一種を含む、請求項１に記載の熱硬化性材料。
【請求項３】
前記ベンゾオキサジン化合物は、オキサジン環の３−位の窒素原子に求核性の第２置換基を有する、請求項１に記載の熱硬化性材料。
【請求項４】
前記第２置換基は、ヘテロ原子含有基であり、
前記ヘテロ原子含有基は、酸素原子、窒素原子、および硫黄原子からなる群より選択される少なくとも一種を含む、請求項３に記載の熱硬化性材料。
【請求項５】
さらに、重合触媒を含む、請求項１〜４のいずれか１項に記載の熱硬化性材料。
【請求項６】
さらに、電子供与性の置換基を有する芳香族化合物を含む、請求項１〜５のいずれか１項に記載の熱硬化性材料。
【請求項７】
請求項１〜６のいずれか１項に記載の熱硬化性材料の硬化物。
【請求項８】
５−位に一価の求核性の第１置換基を有するベンゾオキサジン化合物。
【請求項９】
前記第１置換基は、カルボニルオキシ基またはアミド結合を有する、請求項８に記載のベンゾオキサジン化合物。
【請求項１０】
オキサジン環の３−位の窒素原子に重合性官能基を有する、請求項８または９に記載のベンゾオキサジン化合物。
【発明の詳細な説明】
【技術分野】
【０００１】
本発明は、ベンゾオキサジン化合物を含む熱硬化性材料およびその硬化物、ならびにベンゾオキサジン化合物に関する。
【背景技術】
【０００２】
ベンゾオキサジン化合物は、熱の作用によるオキサジン環の開環重合により硬化する。得られる硬化物は、ガラス転移点（Ｔｇ）、耐熱性、難燃性、および寸法安定性が高く、誘電率、吸水率などが低いなど、優れた特性を有する。そのため、ベンゾオキサジン化合物は、熱硬化性材料として様々な用途への利用が検討されている。
【０００３】
しかし、ベンゾオキサジン化合物は、硬化性が低いため、様々な硬化剤や硬化触媒を用いることが検討されている（特許文献１〜４）。また、硬化温度を低減する観点から、オキサジン環を構成する窒素原子に求核性基を有するベンゾオキサジン化合物を用いることが検討されている（非特許文献１〜２）。
【先行技術文献】
【特許文献】
【０００４】
【特許文献１】特開２０００−１７８３３２号公報
【特許文献２】特開２０００−８６８６３号公報
【特許文献３】特開２０００−８３２０９９号公報
【特許文献４】特表２０１３−５０８５１７号公報
【非特許文献】
【０００５】
【非特許文献１】Ｒ．Ｋｕｄｏｈ，Ａ．Ｓｕｄｏ，Ｔ．Ｅｎｄｏ，Ｍａｃｒｏｍｏｌｅｃｕｌｅｓ，４３，１１８５（２０１０）
【非特許文献２】Ａ．Ｓｕｄｏ，Ｒ．Ｋｕｄｏｈ，Ｔ．Ｅｎｄｏ，Ｊ．Ｐｏｌｙｍ．Ｓｃｉ．Ｐａｒｔ  Ａ：Ｐｏｌｙｍ．Ｃｈｅｍ．，４９，１７２４（２０１１）
【発明の概要】
【発明が解決しようとする課題】
【０００６】
ベンゾオキサジン化合物は、硬化性が低いため、高温（例えば、２００℃を超える温度）下で硬化させる必要があり、硬化性材料として取り扱い難い。特許文献１〜４のように触媒を用いて硬化を促進させても、ベンゾオキサジン化合物の種類によっては低温で硬化を行うことは難しい。また、非特許文献１〜２のようにオキサジン環の窒素原子に求核性の置換基を導入しても、未だ硬化を低温で行うことは難しい。
【課題を解決するための手段】
【０００７】
本発明の一側面は、５−位に求核性の第１置換基を有するベンゾオキサジン化合物を含む、熱硬化性材料に関する。
【０００８】
本発明の他の側面は、上記熱硬化性材料の硬化物に関する。
【０００９】
本発明のさらに他の側面は、５−位に一価の求核性の第１置換基を有するベンゾオキサジン化合物に関する。
【発明の効果】
【００１０】
低温硬化性に優れるベンゾオキサジン化合物またはそれを含む熱硬化性材料、および熱硬化性材料の硬化物を提供できる。
【発明を実施するための形態】
【００１１】
熱硬化性材料に用いられるベンゾオキサジン化合物としては、ビスフェノール骨格を有する二官能のベンゾオキサジン化合物が一般的である。このようなベンゾオキサジン化合物の硬化温度は、２００℃を超える（例えば、特許文献１の比較例１、小西化学工業（株）、ベンゾオキサジンの技術資料http://www.konishi-chem.co.jp/technology/Benzoxazine.pdf参照）。なお、示差走査熱量計（ＤＳＣ）により測定される、ベンゾオキサジン化合物を含む熱硬化性材料の硬化時の発熱ピーク温度を硬化温度とする。
【００１２】
硬化剤や硬化触媒を用いると、オキサジン環の開環反応が促進されたり、開環により生成する中間体が安定化したりする。これにより、比較的低温で硬化反応を進行させることができ、硬化温度を２００℃以下に低減することも可能である。しかし、ベンゾオキサジン化合物の種類によっては未だ低温で硬化させることは難しい。非特許文献１または非特許文献２では、ベンゾオキサジン化合物のオキサジン環を構成する窒素原子にヒドロキシエチル基またはカルボキシエチル基などの求核性基を導入することで、硬化温度を低減することが提案されている。このような構造のベンゾオキサジン化合物でも、硬化温度の低減効果は未だ不十分である。
【００１３】
本発明の上記側面によれば、５−位に求核性の第１置換基を有するベンゾオキサジン化合物を用いる。このようなベンゾオキサジン化合物では、オキサジン環の開環により形成されるカルボカチオンに第１置換基が求核攻撃することによりエネルギー的に安定な中間体（換言すれば、ポリマーの前駆体）が形成される。ベンゾオキサジン化合物の開環反応と開環物の閉環反応とは可逆的に進行する。そのため、エネルギー的に安定な中間体が生成すると、平衡が中間体側に傾き、中間体が多く生成する。これにより、中間体からポリマーが生成し易くなるため、比較的低い温度でも硬化反応を進行させることができ、従来のベンゾオキサジン化合物に比べて優れた低温硬化性が得られる。このようなベンゾオキサジン化合物を用いることで、２００℃以下の温度でも硬化反応を進行させることができる。
【００１４】
本発明には、上記のベンゾオキサジン化合物を含む熱硬化性材料およびその硬化物も包含される。
【００１５】
以下、ベンゾオキサジン化合物、熱硬化性材料、および熱硬化性材料の硬化物について、より具体的に説明する。
【００１６】
［ベンゾオキサジン化合物］
ベンゾオキサジン化合物が有するベンゾオキサジン環は、オキサジン環（具体的には、１，３−オキサジン環）にベンゼン環が縮合した構造を有している。ベンゾオキサジン環は、１−位が酸素原子および３−位が窒素原子であり、酸素原子に対して５−位の炭素原子に求核性の第１置換基を有している。このような位置に第１置換基が存在することで、優れた低温硬化性が得られる。第１置換基は、４−位および／または６−位に位置する置換基とともに環を構成していてもよいが、カルボカチオンに対して求核攻撃し易い観点からは、このような環を構成するものではなく、一価の置換基であることが好ましい。ベンゾオキサジン化合物は、３−位の窒素原子に第２置換基を有していてもよい。
【００１７】
ベンゾオキサジン化合物は、１分子内に、ベンゾオキサジン環（または骨格）を２つ以上（例えば、２つ）有するものであってもよいが、より高い低温硬化性を確保し易い観点からは、１つ有するものであることが好ましい。
【００１８】
ベンゾオキサジン化合物が２つ以上のベンゾオキサジン環を有する場合、各ベンゾオキサジン環は、例えば、直接結合により連結されていてもよく、連結基（第１連結基）を介して連結されていてもよい。第１連結基は、ベンゾオキサジン環のオキサジン環に結合していてもよいが、開環反応の効率を高める観点からは、ベンゼン環に結合していていることが好ましい。第１連結基としては、例えば、ベンゾオキサジン環の個数に応じた数の結合手を有する多価基が挙げられる。このような多価基としては、例えば、エーテル結合（−Ｏ−）、チオエーテル結合（−Ｓ−）、スルホニル基（−ＳＯ２−）、エステル結合（−Ｃ（＝Ｏ）−Ｏ−）、炭化水素（例えば、アルカン、アレーン、アルキルアレーン、ジアルキルアレーンなど）に対応する多価基、複素環に対応する多価基、ポリアレーンに対応する多価基などが挙げられるが、これらに限定されるものではない。ポリアレーンとしては、複数のアレーン環が、直接結合、エーテル結合、チオエーテル結合、スルホニル基、エステル結合、またはアルカンに対応する多価基などで連結されたものが挙げられる。第１連結基（炭化水素、複素環など）は、必要に応じて置換基（ハロゲン原子、ヒドロキシ基、メルカプト基、および／またはアミノ基など）を有していてもよい。
【００１９】
第１置換基は、求核性を有するものであればよい。第１置換基としては、ヘテロ原子含有基、およびハロゲン原子（フッ素原子、塩素原子、臭素原子、ヨウ素原子など）が挙げられる。ヘテロ原子としては、酸素原子、窒素原子、硫黄原子、およびハロゲン原子（フッ素原子、塩素原子、臭素原子、ヨウ素原子など）が挙げられる。第１置換基は、これらのヘテロ原子を一種有していてもよく、二種以上有していてもよい。第１置換基は、ヘテロ原子を、１つ有していてもよく、２つ以上有していてもよい。第１置換基が２つ以上のヘテロ原子を有する場合、ヘテロ原子の全てが同じであってもよく、一部が同じであってもよく、全て異なっていてもよい。中間体を安定化させる効果が高い観点からは、第１置換基は、ヘテロ原子含有基であることが好ましい。また、同様の観点から、ヘテロ原子含有基は、酸素原子、窒素原子、および硫黄原子からなる群より選択される少なくとも一種を含むことが好ましい。
【００２０】
第１置換基としては、例えば、ヘテロ原子含有官能基が挙げられる。ヘテロ原子含有官能基としては、アルコキシ基、アルコキシカルボニル基、カルボキシ基またはその塩（無機塩基との塩（金属塩、アンモニウム塩など）、有機塩基との塩など）、アシルオキシ基、ヒドロキシ基、メルカプト基、アミノ基、アルキルアミノ基、アシルアミノ基、カルバモイル基、アルキルカルバモイル基、およびシアノ基などが挙げられる。
【００２１】
アルコキシ基、アルコキシカルボニル基、アシルオキシ基、およびアシルアミノ基は、それぞれ、脂肪族、脂環族、芳香族のいずれであってもよい。アルコキシ基およびアルコキシカルボニル基を構成するアルコキシ基としては、例えば、Ｃ１−６アルコキシ基（メトキシ、エトキシ、プロポキシ、２−プロポキシ、ブトキシなど）が挙げられる。アシルオキシ基およびアシルアミノ基を構成するアシル基としては、例えば、Ｃ２−６アシル基（アセチル基、プロピオニル基など）が挙げられる。アルキルアミノ基およびアルキルカルバモイル基を構成するアルキル基としては、例えば、Ｃ１−６アルキル（メチル、エチル、プロピル、２−プロピル、ブチルなど）が挙げられる。アルキルアミノ基およびアルキルカルバモイル基は、それぞれ、アルキル基を１つ有するものであってもよく、２つ有するものであってもよい。
【００２２】
第１置換基は、上記ハロゲン原子および／または上記ヘテロ原子含有官能基を有する炭化水素基であってもよい。炭化水素基としては、脂肪族炭化水素基（アルキル基など）、脂環式炭化水素基（シクロアルキル基（Ｃ５−８シクロアルキル基など）など）、芳香族炭化水素基（アリール基（Ｃ６−１４アリール基など）など）などが挙げられる。アルキル基としては、例えば、Ｃ１−６アルキル基（メチル、エチル、プロピル、２−プロピル、ブチルなど）が挙げられる。
【００２３】
アルコキシ基、アルコキシカルボニル基、アシルオキシ基、アルキルアミノ基、アシルアミノ基、アルキルカルバモイル基、および上記炭化水素基のそれぞれは、さらに置換基（第３置換基）を有していてもよい。第３置換基としては、例えば、ヒドロキシ基、メルカプト基、アミノ基、カルボキシ基またはその塩（無機塩基との塩、有機塩基との塩など）、シアノ基、ハロゲン原子（フッ素原子、塩素原子、臭素原子、ヨウ素原子など）などであってもよい。第１置換基１つ当たりの第３置換基の個数は、特に制限されないが、例えば、１〜４個であり、１個または２個であってもよい。
【００２４】
より高い低温硬化性が得られ易く、入手も容易である観点から、第１置換基としては、少なくとも酸素原子および／または窒素原子を含むものが好ましい。このような第１置換基としては、例えば、アルコキシ基、アルコキシカルボニル基、アシルオキシ基、アシルアミノ基、カルバモイル基、アルキルカルバモイル基（第３置換基を有するこれらの基も含まれる）、ヒドロキシ基、カルボキシ基またはその塩が挙げられる。中でも、カルボニルオキシ基（−Ｃ（＝Ｏ）−Ｏ−）またはアミド結合（−ＮＨ−Ｃ（＝Ｏ）−、＞Ｎ−Ｃ（＝Ｏ）−）を有するものが好ましい。このような第１置換基としては、アルコキシ基、アルコキシカルボニル基、アシルオキシ基、アシルアミノ基、アルキルカルバモイル基（第３置換基を有するこれらの基も含まれる）、カルバモイル基、カルボキシ基またはその塩などが挙げられる。
【００２５】
第１置換基において、カルボカチオンに求核攻撃するヘテロ原子は、ベンゾオキサジン環の２−位の炭素原子（カルボカチオンの炭素原子）、３−位の窒素原子、４−位および５−位の炭素原子とともに、環を形成し易い位置に存在することが好ましい。この場合、環を形成することで安定な中間体が生成され易いため、より高い低温硬化性を確保する観点から有利である。６員〜８員環（中でも、６員環または７員環）を形成し易い観点からは、カルボカチオンに求核攻撃するヘテロ原子を、ベンゾオキサジン環の５−位の炭素原子に対して、α位、β位、またはγ位（中でも、α位またはβ位）に有する第１置換基が好ましい。
【００２６】
ベンゾオキサジン環を２つ以上有する場合、ベンゾオキサジン化合物は、少なくとも１つのベンゾオキサジン環の５−位に第１置換基を有していればよく、２つ以上のベンゾオキサジン環の一部または全部のベンゾオキサジン環の５−位に第１置換基を有していてもよい。ベンゾオキサジン化合物が２つ以上の第１置換基を有する場合、一部または全部の第１置換基が同じであってもよく、全ての第１置換基が異なっていてもよい。
【００２７】
ベンゾオキサジン化合物が、３−位の窒素原子に有する第２置換基としては、特に制限されず、例えば、炭化水素基、求核性の官能基、重合性官能基（後述の重合性官能基を含む連結基（第２連結基）も含む）などが挙げられる。重合性官能基（第１重合性官能基）は、求核性を有するものであってもよい。炭化水素基は、例えば、第１置換基のハロゲン原子および／またはヘテロ原子含有官能基を有する炭化水素基について例示した炭化水素基から選択できる。求核性の官能基としては、例えば、第１置換基について例示したものが挙げられる。第２置換基は、第３置換基を有するものであってもよい。第２置換基１つ当たりの第３置換基の個数は、特に制限されないが、例えば、１〜４個であり、１個または２個であってもよい。
【００２８】
第１重合性官能基としては、例えば、重合性炭素−炭素不飽和結合を有する基、エポキシ基、イソシアネート基、ヒドロキシ基、メルカプト基、アミノ基、ウレイド基、カルボキシ基、スルホン酸基、酸クロライド基、および塩素原子などが挙げられる。エポキシ基、イソシアネート基、ヒドロキシ基、メルカプト基、アミノ基、ウレイド基、カルボキシ基、スルホン酸基、酸クロライド基、および塩素原子は、それぞれ、第２連結基を介してベンゾオキサジン化合物に結合していてもよい。アミノ基は、−ＮＨ２基および＞ＮＨ基のいずれであってもよい。第２連結基としては、２価の有機基が挙げられる。有機基としては、炭化水素基（脂肪族炭化水素基（アルキレン基、アルケニレン基など）、脂環族炭化水素基（シクロアルキレン基、ジアルキルシクロアルカンに対応する二価基など）、芳香族炭化水素基（アリーレン基など）、脂環式炭化水素環（シクロアルカンなど）または芳香族炭化水素環（アレーンなど）を有する脂肪族炭化水素基（アルキレン基、アルケニレン基など）など）、オキシアルキレン基、ポリオキシアルキレン基、カルボニル基、オキシカルボニル基、−ＮＨ−Ｃ（＝Ｏ）−、複素環基、複素環を有する脂肪族炭化水素基（アルキレン基、アルケニレン基など）などが挙げられる。複素環基を構成する複素環および脂肪族炭化水素が有する複素環としては、それぞれ、例えば、ヘテロ原子（窒素原子、酸素原子、および／または硫黄原子など）を有する４〜１０員の複素環が挙げられる。
【００２９】
重合性炭素−炭素不飽和結合を有する基としては、例えば、ビニル基、アリル基、アルケニル基、ジエニル基、アクリロイルオキシアルキル基、メタクリロイルオキシアルキル基、アクリルアミノアルキル基、メタクリルアミノアルキル基などが挙げられる。重合性炭素−炭素不飽和結合を有する基の炭素数は、２以上であり、３以上または４以上であってもよい。重合性炭素−炭素不飽和結合を有する基の炭素数は、例えば、１６以下であり、１０以下であってもよい。これらの下限値と上限値とは任意に組み合わせることができる。なお、本明細書中、アクリロイルオキシおよびメタクリロイルオキシをまとめて（メタ）アクリロイルオキシと称することがある。また、アクリルアミノおよびメタクリルアミノをまとめて（メタ）アクリルアミノと称することがある。（メタ）アクリロイルオキシアルキルおよび（メタ）アクリルアミノアルキルのそれぞれを構成するアルキル基は、例えば、Ｃ１−６アルキル（メチル、エチル、プロピル、２−プロピルなど）であってもよく、Ｃ１−４アルキルであってもよい。
【００３０】
第２置換基としては、第３置換基を有していてもよい炭化水素基（アルキル基、ヒドロキシアルキル基など）、ヘテロ原子含有基などが好ましい。ヘテロ原子として少なくとも酸素原子および／または窒素原子を含む基がより好ましい。
低温硬化性をさらに高める観点からは、ベンゾオキサジン化合物は、求核性を有する第２置換基を有することが好ましい。
【００３１】
第２置換基としては、重合性官能基も好ましい。３−位に重合性官能基を有するベンゾオキサジン化合物は、硬化時に副反応が起こり難いため、硬化物の品質を高めることができる。また、重合性官能基を重合させることも可能であり、得られるポリマーをさらに高分子量化できる。また、共重合成分との共重合も容易になる。
【００３２】
ベンゾオキサジン化合物は、第１置換基および第２置換基の他に、置換基（第４置換基）を有していてもよい。第４置換基としては、例えば、第１置換基および第２置換基として記載したものから選択できる。
【００３３】
第４置換基の位置は、例えば、ベンゾオキサジン環の２位、４位、６位、７位、および／または８位である。なお、これらの位置は、オキサジン環の環を構成する酸素原子を１位としたときの位置である。
【００３４】
ベンゾオキサジン化合物における第４置換基の個数は、特に制限されず、１つのベンゾオキサジン環につき、０〜５個であり、１〜５個または１〜４個であってもよく、２〜５個または２〜４個であってもよい。ベンゾオキサジン化合物が２つ以上の第４置換基を有する場合、第４置換基は同じであってもよく、一部または全部が異なっていてもよい。
【００３５】
ベンゾオキサジン化合物は、例えば、下記式（１）で表される化合物を含むことが好ましい。
【００３６】
【化１】
2020138995.tif 000002
（式中、Ｒ１は、第１置換基であり、Ｒ２は、第２置換基であり、Ｒ４ａおよびＲ４ｂは、それぞれ、第４置換基であり、ｍは、０、１または２であり、ｎは、０、１、２または３である。）
Ｒ４ａおよびＲ４ｂは、同じであってもよく、異なっていてもよい。ｍが２の場合および／またはｎが２または３の場合、Ｒ４ａおよびＲ４ｂは、全て同じであってもよく、少なくとも一部が異なっていてもよい。
【００３７】
ベンゾオキサジン化合物としては、市販品を用いてもよく、公知の方法により合成したものを用いてもよい。例えば、式（１）で表されるベンゾオキサジン化合物は、３−位に第１置換基Ｒ１を有するフェノール化合物と、Ｒ２−ＮＨ２と、パラホルムアルデヒドとを反応させることにより合成することができる。第１置換基Ｒ１および／または第２置換基Ｒ２は、必要に応じて予め保護基で保護して反応に供してもよい。反応は溶媒の存在下で行ってもよい。溶媒は、原料の種類に応じて選択すればよい。反応は、必要により加熱下で行ってもよい。合成されたベンゾオキサジン化合物は、必要に応じて、脱保護してもよい。合成されたベンゾオキサジン化合物は、必要に応じて、公知の方法により分離および／または精製される。
【００３８】
［熱硬化性材料］
熱硬化性材料は、上記のベンゾオキサジン化合物を含んでいればよく、さらに他の成分を含んでいてもよい。熱硬化性材料は、一種のベンゾオキサジン化合物を含んでもよく、二種以上のベンゾオキサジン化合物を含んでもよい。
【００３９】
熱硬化性材料に占める上記のベンゾオキサジン化合物の比率は、例えば、５質量％以上または１０質量％以上であり、２０質量％以上または５０質量％以上であってもよく、８０質量％以上であってもよい。
【００４０】
（重合触媒）
熱硬化性材料は、必要に応じて、ベンゾオキサジン環の硬化反応を促進する重合触媒（または硬化触媒）を含むことができる。重合触媒としては、酸触媒（プロトン酸など）、塩基触媒などが挙げられる。これらの重合触媒としては、ベンゾオキサジン化合物の重合に利用される公知のものが使用できる。酸触媒としては、例えば、有機カルボン酸（クエン酸、サリチル酸、安息香酸など）、フェノール類（フェノールなど）などが挙げられる。芳香族カルボン酸、オキシカルボン酸などを用いてもよい。塩基触媒としては、有機塩基（アミン、窒素含有環状化合物など）が好ましい。重合触媒としては揮発し難いものが好ましい。重合触媒は、一種を単独で用いてもよく、二種以上を組み合わせて用いてもよい。
【００４１】
酸触媒を用いると、オキサジン環の開環反応が促進される。塩基触媒を用いると、開環により生成するカルボカチオンへの求核攻撃により生成する中間体が安定化される。酸触媒と塩基触媒との双方を用いると互いの作用が低下するため、触媒を用いる場合には、通常、酸触媒または塩基触媒のいずれか一方が使用される。そのため、触媒を利用する場合には、通常は、開環反応の促進か、もしくは中間体の安定化のいずれか一方の効果しか得られない。それに対し、本発明の上記側面によれば、ベンゾオキサジン化合物の第１置換基による中間体の安定化効果が得られるため、特に、酸触媒と組み合わせると、開環反応が促進されることに加え、開環後の中間体を安定化する効果により、さらに低温での硬化が可能になり、有利である。
【００４２】
熱硬化性材料に占める重合触媒の比率は、例えば、０．１質量％以上２０質量％以下であり、０．５質量％以上１０質量％以下であってもよい。
【００４３】
（電子供与性の置換基を有する芳香族化合物）
熱硬化性材料は、必要に応じて、電子供与性の置換基（第５置換基）を有する芳香族化合物を含むことができる。この場合、硬化物のクラックおよび／またはボイドの発生を抑制することができる。ベンゾオキサジン化合物の重合は、ベンゾオキサジン環の開環により生成したカルボカチオンに、他のベンゾオキサジン化合物のベンゼン環が求核攻撃することにより進行する。このような重合を、第５置換基を有する芳香族化合物の存在下で行うと、芳香族化合物の芳香環がカルボカチオンに求核攻撃することで、ポリマーの分子内に芳香族化合物が組み込まれることになる。そのため、ポリマーの柔軟性が向上し、これによりクラックやボイドの発生が抑制されると考えられる。
【００４４】
第５置換基としては、例えば、ヒドロキシ基、アルコキシ基、ヒドロキシアルキル基、メルカプト基、アルキルチオ基、メルカプトアルキル基、アミノ基、アミノアルキル基、アルキル基などが挙げられる。第５置換基における炭素数は、例えば、１〜８であり、１〜７または１〜６であってもよい。アミノ基には、遊離のアミノ基の他、置換アミノ基（例えば、アルキルアミノ基、ジアルキルアミノ基など）も含まれる。第５置換基は、直鎖状であってもよく、分岐鎖状であってもよい。芳香族化合物は、第５置換基を少なくとも１つ有していればよく、２つ以上有していてもよい。芳香族化合物における第５置換基の個数は、芳香族化合物の炭素数に応じて選択され、例えば、１〜６個であり、１〜４個または１〜３個であってもよく、１個または２個であってもよい。
【００４５】
芳香族化合物としては、アレーン環を少なくとも１つ有していればよく、２つ以上のアレーン環を有していてもよい。２つ以上のアレーン環は、直接結合で連結されていてもよく、連結基を介して連結されていてもよい。アレーン環としては、例えば、Ｃ６−２０アレーン環（例えば、ベンゼン環、ナフタレン環、アントラセン環、フェナントレン環など）が挙げられる。連結基としては、例えば、第１連結基について例示したものが挙げられる。
【００４６】
熱硬化性材料に占める上記芳香族化合物の比率は、例えば、０．１質量％以上５０質量％以下（または４０質量％以下）であり、０．５質量％以上３５質量％以下であってもよく、１質量％以上（または５質量％以上）３０質量％以下であってもよく、１質量％以上（または５質量％以上）２０質量％以下であってもよく、１０質量％以上４０質量％（または３０質量％）以下であってもよい。芳香族化合物の比率がこのような範囲である場合、高い機械的強度を確保しながら、クラックおよびボイドの発生をより効果的に抑制できる。また、高いＴｇを確保し易い。
【００４７】
（その他）
ベンゾオキサジン化合物が、第１重合性官能基を含む場合、熱硬化性材料は、必要に応じて、ベンゾオキサジン化合物以外の重合性化合物を含むことができる。重合性化合物としては、ベンゾオキサジン化合物の第１重合性官能基と反応してポリマーとなるものが挙げられる。このような重合性化合物としては、ベンゾオキサジン化合物の第１重合性官能基と反応する重合性官能基（第２重合性官能基）を有するものが挙げられる。重合性化合物は、一種を単独で用いてもよく、二種以上を組み合わせて用いてもよい。
【００４８】
重合性化合物としては、例えば、モノマーおよび／オリゴマーが挙げられる。オリゴマーとは、少なくとも、構成ユニットの繰り返し部分（繰り返し数は２以上）を含むものを言い、モノマーと区別される。
【００４９】
第２重合性官能基としては、重合開始剤から発生したラジカル、カチオン、および／またはアニオンなどの作用により、少なくとも第１重合性官能基と反応または重合可能な官能基が挙げられる。このような第２重合性官能基としては、例えば、重合性炭素−炭素不飽和結合を有する基、エポキシ基、イソシアネート基、ヒドロキシ基、メルカプト基、アミノ基、ウレイド基、カルボキシ基、スルホン酸基、酸クロライド基、塩素原子などが挙げられる。重合性炭素−炭素不飽和結合を有する基としては、例えば、ビニル基、アリル基、ジエニル基、（メタ）アクリロイルオキシ基、（メタ）アクリルアミノ基などが挙げられる。重合性化合物は、第２重合性官能基を１つ有する単官能化合物であってもよく、２つ以上有する多官能化合物であってもよい。
【００５０】
第２重合性官能基は、第１重合性官能基の種類に応じて選択される。第１重合性官能基と第２重合性官能基との組み合わせとしては、（ａ）重合性炭素−炭素不飽和結合を有する基と、重合性炭素−炭素不飽和結合を有する基との組み合わせ、（ｂ）エポキシ基と、アミノ基、ヒドロキシ基またはカルボキシ基との組み合わせ、（ｃ）イソシアネート基と、アミノ基、ヒドロキシ基、またはカルボキシ基との組み合わせ、（ｄ）ヒドロキシ基と、エポキシ基、イソシアネート基、またはアミノ基との組み合わせ、（ｅ）メルカプト基と、酸アミドまたは重合性炭素−炭素不飽和結合を有する基との組み合わせ、（ｆ）アミノ基と、エポキシ基、イソシアネート基、ヒドロキシ基、スルホン酸基、カルボキシ基、塩素原子、または酸クロライド基との組み合わせ、などが挙げられる。
【００５１】
熱硬化性材料に占める重合性化合物の比率は、第１重合性官能基の種類、および硬化物の用途などに応じて決定できる。熱硬化性材料に占める重合性化合物の比率は、例えば、０．１質量％以上９５質量％以下（または７０質量％以下）であり、１質量％以上９５質量％以下（または７０質量％以下）であってもよく、１０質量％以上９５質量％以下（または７０質量％以下）であってもよい。これらの範囲において、上限値は、５０質量％以下または３０質量％以下であってもよい。
【００５２】
ベンゾオキサジン化合物が、第１重合性官能基を含む場合、熱硬化性材料は、さらに重合開始剤を含んでもよい。重合開始剤としては、例えば、熱の作用により活性化して、ベンゾオキサジン化合物の第１重合性官能基が関与する反応を開始させるものが使用される。重合開始剤は、第１重合性官能基の種類などに応じて選択される。重合開始剤としては、熱の作用により、ラジカル、カチオン、および／またはアニオンを発生させるものなどが使用される。重合開始剤としては、例えば、ラジカル重合開始剤（アゾ化合物、過酸化物など）、イオン重合開始剤（スルホン酸エステル、スルホニウム塩、ジシアンジアミドなど）などが挙げられるが、これらに限定されるものではない。重合開始剤は、一種を用いてもよく、必要に応じて二種以上を組み合わせて用いてもよい。
【００５３】
重合開始剤の量は、ベンゾオキサジン化合物の第１重合性官能基の比率、重合性化合物の第２重合性官能基の比率などに応じて決定される。
【００５４】
熱硬化性材料は、さらに、その他の公知の熱硬化性樹脂（例えば、カルボジイミド化合物、トリアジンチオール化合物、ビスマレイミド化合物、エポキシ樹脂、オキセタン樹脂、熱硬化型変性ポリフェニレンエーテル樹脂、熱硬化型ポリイミド樹脂、シリコーン樹脂、メラミン樹脂、ユリア樹脂、アリル樹脂、フェノール樹脂、不飽和ポリエステル樹脂、ビスマレイミドトリアジン樹脂、アルキド樹脂、フラン樹脂、ポリウレタン樹脂、アニリン樹脂など）などを含んでもよい。熱硬化性材料は、これらの熱硬化性樹脂を一種含んでもよく、二種以上含んでもよい。
【００５５】
また、熱硬化性材料は、溶剤、公知の樹脂用添加剤（例えば、補強材、充填剤、可塑剤、着色剤、顔料、離型剤、難燃剤、難燃助剤、造核剤、酸化防止剤、熱安定剤、光安定剤、紫外線吸収剤、滑剤、帯電防止剤など）を含むことができる。熱硬化性材料は、一種の添加剤を含んでもよく、二種以上含んでもよい。
【００５６】
（硬化物）
本発明の一局面に係る硬化物は、上記の熱硬化性材料を硬化させることにより得られる。より具体的には、熱硬化性材料を加熱することにより硬化させることで硬化物が得られる。ベンゾオキサジン化合物が５−位に求核性を有する第１置換基を有するため、２００℃以下の低い温度でベンゾオキサジン環の開環重合による硬化反応を進行させることができる。重合触媒を併用する場合には、例えば、１８０℃以下（さらには１７０℃以下）の低い温度でも硬化を進行させることができる。ベンゾオキサジン化合物が第１重合性官能基を含む場合には、ベンゾオキサジン環の開環重合反応に加え、第１重合性官能基を重合させてもよい。加熱温度は、例えば、１００℃以上であり、１３０℃以上であってもよい。
【００５７】
熱硬化性材料の加熱は、一定の温度にて１段階で行ってもよく、必要に応じて昇温しながら行ってもよい。昇温は、段階的に（例えば、２〜４段階で）行ってもよく、連続的に（例えば、所定の昇温速度で）行ってもよい。
【００５８】
加熱時間は、ベンゾオキサジン化合物の構造、触媒の有無、触媒の種類、硬化物の用途などに応じて決定できる。加熱時間は、例えば、０．５時間以上２４時間以下であり、１時間以上１０時間以下であってもよく、２時間以上６時間以下であってもよい。
【００５９】
加熱は、減圧下または加圧下で行ってもよいが、通常、大気圧下で行われる。加熱は、大気中で行ってもよく、不活性ガス雰囲気下で行ってもよい。
【００６０】
［実施例］
以下、本発明を実施例および比較例に基づいて具体的に説明するが、本発明は以下の実施例に限定されるものではない。
【００６１】
実施例１〜６および比較例１〜５
表１および表２に示すベンゾオキサジン化合物と、必要に応じて表１および表２に示す添加剤とを混合することにより熱硬化性材料を調製した。添加剤は表１および表２に示す割合（熱硬化性材料中に占める割合）で用いた。得られた熱硬化性材料を、加熱することにより硬化させて硬化物を得た。熱硬化性材料の硬化は、ＤＳＣ分析下で行った。ＤＳＣ分析では、発熱開始温度を硬化開始温度とし、発熱ピーク温度を硬化温度として求めた。
結果を表１および表２に示す。実施例１〜６は、Ｅ１〜Ｅ６であり、比較例１〜５は、Ｒ１〜Ｒ５である。
【００６２】
【表１】
2020138995.tif 000003
【００６３】
【表２】
2020138995.tif 000004
【００６４】
表１および表２に示されるように、実施例では、対応する比較例に比べて、第１置換基の存在により、発熱ピーク温度および発熱開始温度が格段に低くなっており、低温硬化性が大きく向上している。
【００６５】
なお、Ｒ１とＲ３とを比較すると、ベンゾオキサジン化合物が第１置換基を有さない場合には、求核性の第２置換基をオキサジン環の窒素原子上に導入しても、発熱ピーク温度および発熱開始温度はそれほど変わらない。ところが、Ｅ１とＥ３との比較から、ベンゾオキサジン環が第１置換基を有する場合に、求核性の第２置換基を導入すると、発熱ピーク温度および発熱開始温度は大幅に低下している。この低下の程度は、求核性の第１置換基による効果と求核性の第２置換基による効果とから予想されるよりも格段に大きく、相乗的であると言える。
【００６６】
《ベンゾオキサジン化合物の合成例》
実施例１および２で用いたベンゾオキサジン化合物は、次の手順で合成した。まず、反応容器に、溶媒としてのジオキサンとプロピルアミンを加え攪拌し、パラホルムアルデヒドを加えた。得られた混合物を、７０℃に加熱し、３−メトキシフェノールを加え、３時間攪拌した。得られた混合物を濃縮し、トルエンを加えて希釈し、１ｍｏｌ／Ｌ濃度の塩酸、蒸留水、および飽和食塩水のそれぞれを用いて洗浄した。洗浄後のトルエン溶液を濃縮し、ベンゾオキサジン化合物を得た。プロピルアミンとパラホルムアルデヒドと３−メトキシフェノールとは、おおよそ１：１：２の質量比で用いた。
【００６７】
実施例３または実施例５で用いたベンゾオキサジン化合物は、プロピルアミンに代えて２−アミノエタノールまたはアリルアミンを用いる以外は実施例１と同様にして得た。各成分の質量比は各成分のモル比を考慮して適宜調整した。
【００６８】
実施例４で用いたベンゾオキサジン化合物は、実施例３の場合と同様にして合成したベンゾオキサジン化合物とメチルアクリレートと４−メトキシフェノールとを混合し、窒素雰囲気下、ジブチルスズオキサイドの存在下で８０℃にて１４時間加熱することにより合成した。得られた反応混合物は濃縮し、カラムクロマトグラフィーにより精製することによりベンゾオキサジン化合物を得た。実施例３のベンゾオキサジン化合物と、メチルアクリレートと、４−メトキシフェノールと、ジブチルスズオキサイドとは、おおよそ１００：１８５：０．３：５の質量比で用いた。
【００６９】
実施例６で用いたベンゾオキサジン化合物は、３−メトキシフェノールに代えて３−ヒドロキシアセタミドを用いる以外は、実施例１の場合と同様にして得た。各成分の質量比は各成分のモル比を考慮して適宜調整した。
【００７０】
比較例１〜３および５で用いたベンゾオキサジン化合物は、３−メトキシフェノールに代えてフェノールを用いる以外は、それぞれ、実施例１〜３および５の場合と同様にして得た。各成分の質量比は各成分のモル比を考慮して適宜調整した。
【００７１】
比較例４で用いたベンゾオキサジン化合物は、比較例３の場合と同様にして合成したベンゾオキサジン化合物を用いる以外は、実施例４の場合と同様にして得た。各成分の質量比は各成分のモル比を考慮して適宜調整した。
【産業上の利用可能性】
【００７２】
本発明の上記側面に係るベンゾオキサジン化合物は、低温硬化性に優れており、得られる硬化物は、Ｔｇ、耐熱性、難燃性、および寸法安定性が高く、誘電率、吸水率などが低いなど優れた特性を有する。そのため、ベンゾオキサジン化合物、熱硬化性材料および硬化物は、このような特性が求められる様々な用途に利用される。